(57)【特許請求の範囲】
【請求項１】
第１方向に配置される第１方向糸を奥行方向かつ厚さ方向に複数有する第１方向糸群と、
前記第１方向と直交する第２方向に配置される第２方向糸を前記第１方向かつ厚さ方向に複数有する第２方向糸群と、を有し、前記第２方向糸群は前記第１方向に平行に配置される複数の第２方向糸層を有する多層織物であって、
前記第２方向糸層の全層が前記第１方向糸により前記厚さ方向に拘束される拘束部と、
前記複数の第２方向糸層のうち隣接する２層が前記第１方向糸により前記厚さ方向に拘束されない分断部分を含む非拘束部と、を備え、
前記拘束部と前記非拘束部との境界において前記第２方向に見て隣接する前記第１方向糸同士が交差されて前記分断部分の両端に交差部が形成され、
前記第１方向糸は、前記拘束部を形成するクリンプ用第１方向糸と、
前記第１方向に延びる主材第１方向糸と、からなり、
前記第１方向糸は、前記厚さ方向に複数の主材第１方向糸層を形成し、
前記分断部分は、前記第２方向糸層の隣接する２層が前記クリンプ用第１方向糸により前記厚さ方向に拘束されず、前記主材第１方向糸層の少なくとも１層により前記交差部が形成されることを特徴とする多層織物。
【請求項２】
第１方向に配置される第１方向糸を奥行方向かつ厚さ方向に複数有する第１方向糸群と、
前記第１方向と直交する第２方向に配置される第２方向糸を前記第１方向かつ厚さ方向に複数有する第２方向糸群と、を有し、前記第２方向糸群は前記第１方向に平行に配置される複数の第２方向糸層を有する多層織物であって、
前記第２方向糸層の全層が前記第１方向糸により前記厚さ方向に拘束される拘束部と、
前記複数の第２方向糸層のうち隣接する２層が前記第１方向糸により前記厚さ方向に拘束されない分断部分を含む非拘束部と、を備え、
前記拘束部と前記非拘束部との境界において前記第２方向に見て隣接する前記第１方向糸同士が交差されて前記分断部分の両端に交差部が形成され、
前記分断部分を含む前記第２方向糸を断面視した側断面図において、前記分断部分の両端に位置する前記交差部のうちの一方を第１の交差部とし他方を第２の交差部とすると、前記第１の交差部は、前記第２方向に見て隣接する前記第１方向糸同士によって形成され、前記第２の交差部は、前記第１の交差部を形成する前記第１方向糸同士によって形成されていることを特徴とする多層織物。
【請求項３】
前記第１方向糸は、前記拘束部を形成するクリンプ用第１方向糸と、
前記第１方向に延びる主材第１方向糸と、からなり、
前記第１方向糸は、前記厚さ方向に複数の主材第１方向糸層を形成し、
前記分断部分は、前記第２方向糸層の隣接する２層が前記クリンプ用第１方向糸により前記厚さ方向に拘束されず、前記主材第１方向糸層の少なくとも１層により前記交差部が形成される請求項２に記載の多層織物。
【発明の詳細な説明】
【技術分野】
【０００１】
本発明は、多層織物に関する。
【背景技術】
【０００２】
繊維強化複合材は軽量の構造材料として広く使用されている。繊維強化複合材用の強化基材として繊維構造体があり、この繊維構造体に樹脂をマトリックスとした繊維強化複合材は航空機、自動車及び建築物等の構造材として用いられている。また、繊維強化複合材としては、筒状や中空状の物があり、このような繊維強化複合材の繊維構造体としては、例えば、多層織物が使用される。
【０００３】
一般に、多層織物は、複数の繊維層を積層して構成されている。複数の緯糸を互いに平行に並設して構成された緯糸繊維層を、経糸で縫いつづり積層方向に蛇行状態にクリンプすることにより、緯糸繊維層を積層方向に拘束する。
【０００４】
また、多層織物は、非拘束部を備え、この非拘束部は、多層織物の経方向に沿う全体の一部に存在し、かつ緯方向全体に亘って存在する。非拘束部は、経方向に延びる分断部分を備え、この分断部分は緯糸繊維層にクリンプした経糸が、積層方向で緯糸繊維層同士を拘束しないことで形成されている。また、分断部分の経方向の両端部は、分断部分を跨いで積層方向に延びる経糸によって区画されている。そして、多層織物は、非拘束部において分断部分を積層方向に広げて開口することにより中空状や筒状に成型することが可能である。
【０００５】
しかし、分断部分を開口する際には、分断部分の経方向両端部を区画する経糸には、積層方向へ引っ張られることで応力が集中する。分断部分の経方向両端部を区画する経糸に応力が集中すると当該部を起点に経糸が破断し、多層織物が経方向に破断するため、分断部分の経方向両端部の強度を向上することが望ましい。
【０００６】
例えば特許文献１では、積層方向に隣接する経糸繊維層同士を拘束しないことで分断部分を形成して、積層方向に隣接する緯糸同士を積層方向に交差させて、分断部分の緯方向両端部を形成している。そして、緯糸同士の交差部を分断部分の緯方向両端部に隣接させることで、分断部分の緯方向の両端部を補強している。
【先行技術文献】
【特許文献】
【０００７】
【特許文献１】特表２０１５−５０５９１６号公報
【発明の概要】
【発明が解決しようとする課題】
【０００８】
ところで、特許文献１に記載された繊維構造体では積層方向に隣接する緯糸を交差させるため、交差の際に、緯糸同士が干渉してしまい、緯糸が損傷する虞がある。さらに、緯糸が交差している箇所は局所的に繊維密度が高くなり、織物の品質が低下してしまう。
【０００９】
本発明の目的は、上述した事情を鑑みてなされたものであり、糸が干渉することなく多層織物の分断部分の端部の強度が向上する多層織物を提供することにある。
【課題を解決するための手段】
【００１０】
上記目的を達成する多層織物は、第１方向に配置される第１方向糸を奥行方向かつ厚さ方向に複数有する第１方向糸群と、前記第１方向と直交する第２方向に配置される第２方向糸を前記第１方向かつ厚さ方向に複数有する第２方向糸群と、を有し、前記第２方向糸群は前記第１方向に平行に配置される複数の第２方向糸層を有する多層織物であって、前記第２方向糸層の全層が前記第１方向糸により前記厚さ方向に拘束される拘束部と、前記複数の第２方向糸層のうち隣接する２層が前記第１方向糸により前記厚さ方向に拘束されない分断部分を含む非拘束部と、を備え、前記拘束部と前記非拘束部との境界において前記第２方向に見て隣接する前記第１方向糸同士が交差されて前記分断部分の両端に交差部が形成されることを特徴とする。
【００１１】
かかる構成によれば、非拘束部を分断部分から開口するために第２方向糸層が厚さ方向に離間させられると、交差部を形成する第１方向糸がそれぞれ厚さ方向に引っ張られる。すると、交差部を形成する第１方向糸が拘束部の第２方向糸を締め付け、交差部を形成する第１方向糸が厚さ方向に突っ張る。このため、分断部分の第１方向両端において、厚さ方向への移動が規制され、分断部分の第１方向の両端での強度が向上する。
【００１２】
さらに、交差部を形成する第１方向糸は、第２方向に見て隣接して配置されている。このため、交差部を形成する第１方向糸同士が干渉しない。よって、分断部分における第１方向両端付近で、局所的に繊維密度が高くなることが抑制される。
【００１３】
また、多層織物について、前記第１方向糸は、前記拘束部を形成するクリンプ用第１方向糸と、前記第１方向に延びる主材第１方向糸と、からなり、前記第１方向糸は、前記厚さ方向に複数の主材第１方向糸層を形成し、前記分断部分は、前記第２方向糸層の隣接する２層が前記クリンプ用第１方向糸により前記厚さ方向に拘束されず、前記主材第１方向糸層の少なくとも１層により前記交差部が形成されていてもよい。
【００１４】
かかる構成によれば、主材第１方向糸層及び第２方向糸層をクリンプ用第１方向糸で拘束して多層織物としつつ、クリンプ用第１方向糸によるクリンプの仕方を制御して分断部分を含む非拘束部を形成している。よって非拘束部の近傍においても主材第１方向糸及び第２方向糸は一方向に延びているため、第１方向及び第２方向への力学的特性の高い多層織物の提供が可能となる。
【発明の効果】
【００１５】
この発明によれば、糸が干渉することなく多層織物の分断部分の端部の強度が向上する。
【図面の簡単な説明】
【００１６】
【図１】多層織物を示す側断面組織図。
【図２】スリット近傍を示す拡大断面図。
【図３】多層織物を示す部分斜視図。
【図４】非交絡部を備える多層織物を示す側断面組織図。
【発明を実施するための形態】
【００１７】
（第１の実施形態）
以下、多層織物を具体化した第１の実施形態を図１〜図３に従って説明する。
図１に示すように、多層織物１０は、第１方向糸としての経糸９と、第２方向糸としての主材緯糸１２を備えている。経糸９は、第１方向Ｘへ直線状に延びる主材第１方向糸としての主材経糸１１と、主材経糸１１及び主材緯糸１２を拘束するクリンプ用第１方向糸としての第１クリンプ用経糸１３ａ〜１３ｂ、及び第２クリンプ用経糸１４ａ〜１４ｂからなる。主材経糸１１は、第１方向Ｘに直交する第２方向Ｙにおいて平行に複数配置されて主材第１方向糸層としての経糸繊維層１１１ａを形成する。また、主材緯糸１２は、第２方向Ｙに直線状に延びる状態で、第１方向Ｘにおいて平行に複数配置されて第２方向糸層としての緯糸繊維層１１２ａを形成する。経糸繊維層１１１ａ及び緯糸繊維層１１２ａは、各層に対して垂直な厚さ方向Ｚにおいて交互に配置される。
【００１８】
経糸９は、経糸繊維層１１１ａが厚さ方向Ｚにおいて複数配置され、かつ第１クリンプ用経糸１３ａ〜１３ｂ及び第２クリンプ用経糸１４ａ〜１４ｂが複数配置されることで、第１方向糸群としての経糸群９０を形成する。多層織物１０において、厚さ方向Ｚ及び第１方向Ｘに直交する方向であり、第２方向Ｙと同じ方向を奥行方向Ｖとすると、経糸群９０は、経糸９を厚さ方向Ｚ及び奥行方向Ｖに複数有する。また、主材緯糸１２は、緯糸繊維層１１２ａが厚さ方向Ｚにおいて複数配置されることで、第２方向糸群としての緯糸群１１２を形成する。緯糸群１１２は、主材緯糸１２を第１方向Ｘ及び厚さ方向Ｚに複数有する。主材経糸１１及び主材緯糸１２は、例えば炭素繊維やガラス繊維といった強化繊維から構成される。
【００１９】
厚さ方向Ｚに交互に配置された経糸繊維層１１１ａ及び緯糸繊維層１１２ａ同士は、２種類の第１クリンプ用経糸１３ａ〜１３ｂ及び２種類の第２クリンプ用経糸１４ａ〜１４ｂにより厚さ方向Ｚに拘束されている。第１クリンプ用経糸１３ａ〜１３ｂ及び第２クリンプ用経糸１４ａ〜１４ｂは、それぞれ第２方向Ｙに複数配置されている。第１クリンプ用経糸１３ａと第１クリンプ用経糸１３ｂとは第２方向Ｙから見て隣接しており、第２クリンプ用経糸１４ａと第２クリンプ用経糸１４ｂとは第２方向Ｙから見て隣接している。第１クリンプ用経糸１３ａ〜１３ｂ及び第２クリンプ用経糸１４ａ〜１４ｂは、それぞれ経糸繊維層１１１ａ及び緯糸繊維層１１２ａを第１方向Ｘに縫いつづり蛇行状態で主材緯糸１２にクリンプしている。第１クリンプ用経糸１３ａ〜１３ｂ及び第２クリンプ用経糸１４ａ〜１４ｂは、主材経糸１１及び主材緯糸１２と比較して小径である繊維が使用され、例えば、ナイロンが使用される。
【００２０】
多層織物１０は、第１方向Ｘに沿う一部に存在する非拘束部１６と、非拘束部１６よりも第１方向Ｘの両側に存在する拘束部１７を備える。非拘束部１６及び拘束部１７は後に詳述する。
【００２１】
図１において、第１クリンプ用経糸１３ａ〜１３ｂ及び第２クリンプ用経糸１４ａ〜１４ｂによる主材経糸１１及び主材緯糸１２の拘束構造を詳細に説明する。なお、以下の説明において、主材緯糸１２のうち、図１の最も左側に位置し、かつ上下方向に配列された主材緯糸１２の列を第１緯糸列１２ａとし、その第１緯糸列１２ａから右に向かって順番に第２緯糸列１２ｂ、第３緯糸列１２ｃ…第９緯糸列１２ｉとする。また、経糸繊維層１１１ａ及び緯糸繊維層１１２ａを全て繊維層１５と記載し、図１の最下層の繊維層１５を第１繊維層１５ａとする。そして、その第１繊維層１５ａから上に向かって順番に第２繊維層１５ｂ、第３繊維層１５ｃ…第１０繊維層１５ｊ、第１１繊維層１５ｋとする。
【００２２】
図１に示すように、２種類の第１クリンプ用経糸１３ａ〜１３ｂのうちの一方の第１クリンプ用経糸１３ａは、第１緯糸列１２ａの主材緯糸１２のうち、第１繊維層１５ａに位置する主材緯糸１２の外側に係止する状態で折り返されてクリンプした後、厚さ方向Ｚに沿って第１繊維層１５ａから第１１繊維層１５ｋまで延びる。
【００２３】
その後、第１クリンプ用経糸１３ａは、第１方向Ｘに隣り合う第２緯糸列１２ｂの主材緯糸１２のうち、第１１繊維層１５ｋに位置する主材緯糸１２の外側に係止する状態で折り返されてクリンプされる。さらに、第１クリンプ用経糸１３ａは、厚さ方向Ｚに沿って第１１繊維層１５ｋから第１繊維層１５ａまで延び、第３緯糸列１２ｃに位置する主材緯糸１２のうち、第１繊維層１５ａに位置する主材緯糸１２の外側に係止する状態で折り返されてクリンプされる。
【００２４】
一方、２種類の第１クリンプ用経糸１３ａ〜１３ｂのうちの他方の第１クリンプ用経糸１３ｂは、第１緯糸列１２ａの主材緯糸１２のうち、第１１繊維層１５ｋに位置する主材緯糸１２の外側に係止する状態で折り返されてクリンプした後、厚さ方向Ｚに沿って第１１繊維層１５ｋから第１繊維層１５ａまで延びる。
【００２５】
その後、第１クリンプ用経糸１３ｂは、第１方向Ｘに隣り合う第２緯糸列１２ｂの主材緯糸１２のうち、第１繊維層１５ａに位置する主材緯糸１２の外側に係止する状態で折り返されてクリンプされる。さらに、第１クリンプ用経糸１３ｂは、厚さ方向Ｚに沿って第１繊維層１５ａから第１１繊維層１５ｋまで延び、第３緯糸列１２ｃに位置する主材緯糸１２のうち、第１１繊維層１５ｋに位置する主材緯糸１２の外側に係止する状態で折り返されてクリンプされる。
【００２６】
２種類の第１クリンプ用経糸１３ａ〜１３ｂが、第１緯糸列１２ａから第３緯糸列１２ｃに亘って蛇行状態に縫いつづることで経糸繊維層１１１ａ及び緯糸繊維層１１２ａが交互に積層された厚さまで多層（第１繊維層１５ａ〜第１１繊維層１５ｋ）に拘束されるとともに、それら拘束された部分により拘束部１７が形成されている。拘束部１７は、緯糸繊維層１１２ａの全層が、第１クリンプ用経糸１３ａ〜１３ｂによって厚さ方向Ｚに拘束されて形成されている。
【００２７】
第３緯糸列１２ｃまで延びた２種類の第１クリンプ用経糸１３ａ〜１３ｂのうちの一方の第１クリンプ用経糸１３ａは、厚さ方向Ｚに沿って第１繊維層１５ａから第５繊維層１５ｅまで延びた後、第４緯糸列１２ｄの主材緯糸１２のうち、第５繊維層１５ｅに位置する主材緯糸１２の外側に係止する状態で折り返されてクリンプされる。その後、一方の第１クリンプ用経糸１３ａは、厚さ方向Ｚに沿って第１繊維層１５ａまで延び、第１方向Ｘに隣り合う第５緯糸列１２ｅの主材緯糸１２のうち、第１繊維層１５ａに位置する主材緯糸１２の外側に係止する状態で折り返されてクリンプされる。さらに、一方の第１クリンプ用経糸１３ａは、厚さ方向Ｚに沿って第５繊維層１５ｅまで延びた後、第１方向Ｘに隣り合う第６緯糸列１２ｆの主材緯糸１２のうち、第５繊維層１５ｅに位置する主材緯糸１２の外側に係止する状態で折り返されてクリンプされる。
【００２８】
一方、第３緯糸列１２ｃまで延びた２種類の第１クリンプ用経糸１３ａ〜１３ｂのうちの他方の第１クリンプ用経糸１３ｂは、厚さ方向Ｚに沿って第１１繊維層１５ｋから第１繊維層１５ａまで延びた後、第４緯糸列１２ｄの主材緯糸１２のうち、第１繊維層１５ａに位置する主材緯糸１２の外側に係止する状態で折り返されてクリンプされる。その後、他方の第１クリンプ用経糸１３ｂは、第５繊維層１５ｅまで延び、第１方向Ｘに隣り合う第５緯糸列１２ｅの主材緯糸１２のうち、第５繊維層１５ｅに位置する主材緯糸１２の外側に係止する状態で折り返されてクリンプされる。さらに、他方の第１クリンプ用経糸１３ｂは、厚さ方向Ｚに沿って第１繊維層１５ａまで延びた後、第１方向Ｘに隣り合う第６緯糸列１２ｆの主材緯糸１２のうち、第１繊維層１５ａに位置する主材緯糸１２の外側に係止する状態で折り返されてクリンプされる。
【００２９】
第７緯糸列１２ｇから第９緯糸列１２ｉでは、２種類の第１クリンプ用経糸１３ａ〜１３ｂは、第１緯糸列１２ａから第３緯糸列１２ｃと同様の順序で蛇行状態に縫いつづることで経糸繊維層１１１ａ及び緯糸繊維層１１２ａが交互に積層された厚さまで多層（第１繊維層１５ａ〜第１１繊維層１５ｋ）に拘束されている。そして、多層織物１０では、それら拘束された部分に拘束部１７が形成される。拘束部１７は、緯糸繊維層１１２ａの全層が、第１クリンプ用経糸１３ａ〜１３ｂによって厚さ方向Ｚに拘束されて形成されている。よって、第１クリンプ用経糸１３ａ〜１３ｂは、拘束部１７を形成する。
【００３０】
２種類の第２クリンプ用経糸１４ａ〜１４ｂは、第１緯糸列１２ａから第３緯糸列１２ｃまでは第１１繊維層１５ｋの表面を通過する。
第４緯糸列１２ｄにおいて、２種類の第２クリンプ用経糸１４ａ〜１４ｂのうちの一方の第２クリンプ用経糸１４ａは、第１１繊維層１５ｋから第７繊維層１５ｇまで厚さ方向Ｚに延びている。そして、第２クリンプ用経糸１４ａは、第４緯糸列１２ｄの主材緯糸１２のうち、第７繊維層１５ｇに位置する主材緯糸１２の外側に係止する状態で折り返されてクリンプした後、第１１繊維層１５ｋまで厚さ方向Ｚに延びている。その後、一方の第２クリンプ用経糸１４ａは、第１方向Ｘに隣り合う第５緯糸列１２ｅの主材緯糸１２のうち、第１１繊維層１５ｋに位置する主材緯糸１２の外側に係止する状態で折り返されてクリンプした後、第７繊維層１５ｇまで厚さ方向Ｚに延びている。さらに、一方の第２クリンプ用経糸１４ａは、第１方向Ｘに隣り合う第６緯糸列１２ｆの主材緯糸１２のうち、第７繊維層１５ｇに位置する主材緯糸１２の外側に係止する状態で折り返されてクリンプした後、第１１繊維層１５ｋの表面まで厚さ方向Ｚに延びている。
【００３１】
２種類の第２クリンプ用経糸１４ａ〜１４ｂのうちの他方の第２クリンプ用経糸１４ｂは、第４緯糸列１２ｄまで第１１繊維層１５ｋの表面を通過し、第５緯糸列１２ｅにおいて、折り返されて第７繊維層１５ｇまで厚さ方向Ｚ延びる。その後、他方の第２クリンプ用経糸１４ｂは、第５緯糸列１２ｅの主材緯糸１２のうち、第７繊維層１５ｇに位置する主材緯糸１２の外側に係止する状態で折り返されてクリンプした後、厚さ方向Ｚに第１１繊維層１５ｋの表面まで延びる。さらに、第２クリンプ用経糸１４ｂは、第６緯糸列１２ｆでは、第１１繊維層１５ｋの表面を通過する。
【００３２】
２種類の第２クリンプ用経糸１４ａ〜１４ｂは、第７緯糸列１２ｇから第９緯糸列１２ｉまでは第１１繊維層１５ｋの表面を通過する。
２種類の第１クリンプ用経糸１３ａ〜１３ｂ及び２種類の第２クリンプ用経糸１４ａ〜１４ｂにより、第４緯糸列１２ｄから第６緯糸列１２ｆは経糸繊維層１１１ａ及び緯糸繊維層１１２ａが厚さ方向Ｚに分断された分断部分としてのスリット１８を含む非拘束部１６を形成する。スリット１８は、２種類の第１クリンプ用経糸１３ａ〜１３ｂにクリンプされた第５繊維層１５ｅと、２種類の第２クリンプ用経糸１４ａ〜１４ｂにクリンプされた第７繊維層１５ｇとの間隙によって形成され、第２方向Ｙ全体に亘って延びている。すなわち、スリット１８は、厚さ方向Ｚに隣接する第５繊維層１５ｅと第７繊維層１５ｇとが、第１クリンプ用経糸１３ａ〜１３ｂ及び第２クリンプ用経糸１４ａ〜１４ｂにより厚さ方向Ｚに拘束されないことで形成されている。
【００３３】
次にスリット１８の第１方向Ｘに対する両端の補強構造について詳細に説明する。
図１に示すように、スリット１８の補強構造は、主材緯糸としての交絡緯糸１９ａ〜１９ｄを備える。交絡緯糸１９ａ〜１９ｂは、第１方向Ｘにおいて非拘束部１６の一端に隣接する第３緯糸列１２ｃの主材緯糸１２のうち、第５繊維層１５ｅ及び第７繊維層１５ｇに位置する主材緯糸１２である。また、交絡緯糸１９ｃ〜１９ｄは第１方向Ｘにおいて非拘束部１６の他端に隣接する第７緯糸列１２ｇの主材緯糸１２のうち、第５繊維層１５ｅ及び第７繊維層１５ｇに位置する主材緯糸１２である。また、主材経糸１１ａ〜１１ｂは経糸繊維層１１１ａである第６繊維層１５ｆの主材経糸１１からなり、主材経糸１１ａ〜１１ｂは、奥行方向Ｖに複数配置される。
【００３４】
図１に示すように、多層織物１０において、厚さ方向Ｚでの第５繊維層１５ｅと第７繊維層１５ｇとの中間を通過し、かつ第１方向Ｘに延びる直線を中心線Ｍとする。奥行方向Ｖに複数配置される主材経糸１１ａ〜１１ｂは、多層織物１０を第１方向Ｘから見て、一方の拘束部１７の第１緯糸列１２ａ及び第２緯糸列１２ｂで中心線Ｍ上を通過する。
【００３５】
図２に示すように、一方の主材経糸１１ａは第３緯糸列１２ｃに位置する一方の交絡緯糸１９ｂの外面をクリンプし、他方の主材経糸１１ｂは第３緯糸列１２ｃに位置する他方の交絡緯糸１９ａの外面をクリンプしている。一方の主材経糸１１ａは、スリット１８より第７繊維層１５ｇ側で、その第７繊維層１５ｇと第８繊維層１５ｈとの間を通過し、他方の主材経糸１１ｂは、スリット１８より第４繊維層１５ｄ側で、その第４繊維層１５ｄと第５繊維層１５ｅとの間を通過する。
【００３６】
その後、一方の主材経糸１１ａは第７緯糸列１２ｇにおける一方の交絡緯糸１９ｄの外面をクリンプし、他方の主材経糸１１ｂは、他方の交絡緯糸１９ｃの外面をクリンプしている。
【００３７】
図１に示すように、主材経糸１１ａ〜１１ｂは、多層織物１０を第１方向Ｘから見て、他方の拘束部１７の第８緯糸列１２ｈ及び第９緯糸列１２ｉで中心線Ｍ上を通過する。また、主材経糸１１ａ〜１１ｂによって交互にクリンプされることで、非拘束部１６と拘束部１７との境界２４において交差部Ａが形成される。交差部Ａは、第２方向Ｙに見て隣接する主材経糸１１ａと主材経糸１１ｂが交差されてスリット１８の第１方向Ｘの両端に形成されている。本実施形態では、交差部Ａは、第６繊維層１５ｆの主材経糸１１ａ〜１１ｂによって形成されている。
【００３８】
図３に示すように、多層織物１０において、厚さ方向Ｚに配置された複数の主材経糸１１が存在する部位を面として定義し、奥行方向Ｖに沿って第１平面２１ａ、第２平面２１ｂ、第３平面２１ｃ、第４平面２１ｄとする。
【００３９】
第１平面２１ａに配置された第６繊維層１５ｆの主材経糸１１は、上記主材経糸１１ａである。また、第２平面２１ｂに配置された第６繊維層１５ｆの主材経糸１１は、上記主材経糸１１ｂである。同様に、第３平面２１ｃに配置された第６繊維層１５ｆの主材経糸１１は、上記主材経糸１１ａであり、第４平面２１ｄに配置された第６繊維層１５ｆの主材経糸１１は、上記主材経糸１１ｂである。主材経糸１１ａは、スリット１８の第１方向Ｘ両端に隣接する交絡緯糸１９ｂ、１９ｄに対して奥行方向Ｖから見てある位相にクリンプしている。一方、主材経糸１１ｂは、スリット１８の第１方向Ｘ両端に隣接する交絡緯糸１９ａ、１９ｃに対して奥行方向Ｖから見て、主材経糸１１ａに対し逆位相にクリンプしている。
【００４０】
次に第１の実施形態の作用を説明する。
多層織物１０を奥行方向Ｖに見て主材経糸１１ａと主材経糸１１ｂとは逆位相の関係にあり、スリット１８の第１方向Ｘの両端において中心線Ｍ上で交差することにより非拘束部１６と拘束部１７との境界２４で交差部Ａを形成している。
【００４１】
このため、主材経糸１１ａと主材経糸１１ｂとによって第３緯糸列１２ｃ及び第７緯糸列１２ｇにおける交絡緯糸１９ａ〜１９ｄの外面をクリンプしている。
上記実施形態によれば、以下の効果を得ることができる。
【００４２】
（１）多層織物１０は、緯糸繊維層１１２ａの全層が第１クリンプ用経糸１３ａ〜１３ｂにより厚さ方向Ｚに拘束された拘束部１７と、緯糸繊維層１１２ａである第５繊維層１５ｅ及び第７繊維層１５ｇが第１クリンプ用経糸１３ａ〜１３ｂ及び第２クリンプ用経糸１４ａ〜１４ｂにより厚さ方向Ｚに拘束されない非拘束部１６とを備える。拘束部１７と非拘束部１６との境界２４において第２方向Ｙに見て隣接する主材経糸１１ａと主材経糸１１ｂとが交差されて交差部Ａが形成される。
【００４３】
これにより、非拘束部１６をスリット１８から開口する際に、第５繊維層１５ｅと第７繊維層１５ｇとが厚さ方向Ｚに離間させられると、交差部Ａを形成する主材経糸１１ａ〜１１ｂがそれぞれ厚さ方向Ｚに引っ張られる。すると、交差部Ａを形成する主材経糸１１ａ〜１１ｂそれぞれがクリンプした交絡緯糸１９ａ〜１９ｄ及び主材緯糸１２を締め付け、厚さ方向Ｚに突っ張る。このため、スリット１８の第１方向Ｘ両端において、厚さ方向Ｚへの移動が規制され、スリット１８の第１方向Ｘの両端での強度が向上する。
【００４４】
さらに、交差部Ａを形成する主材経糸１１ａ〜１１ｂは、第２方向Ｙに見て隣接して配置されているため、交差部Ａを形成する主材経糸１１ａと主材経糸１１ｂとは干渉しない。よって、スリット１８における第１方向Ｘ両端付近で、局所的に繊維密度が高くなることが抑制される。
【００４５】
（２）スリット１８は緯糸繊維層１１２ａである第５繊維層１５ｅ及び第７繊維層１５ｇが第１クリンプ用経糸１３ａ〜１３ｂ及び第２クリンプ用経糸１４ａ〜１４ｂにより厚さ方向Ｚに拘束されず、主材経糸１１ａ〜１１ｂからなる第６繊維層１５ｆにより拘束部１７と非拘束部１６との境界２４において交差部Ａが形成される。
【００４６】
これにより、繊維層１５を第１クリンプ用経糸１３ａ〜１３ｂ及び第２クリンプ用経糸１４ａ〜１４ｂによるクリンプの仕方を制御してスリット１８を含む非拘束部１６を形成している。よって非拘束部１６の近傍においても主材経糸１１及び主材緯糸１２は一方向に延びているため、第１方向Ｘ及び第２方向Ｙへの力学的特性の高い多層織物１０の提供が可能となる。
【００４７】
（第２の実施形態）
次に、第２の実施形態の多層織物１０を図４に従って説明する。この実施形態は、主材経糸１１ａ〜１１ｂがスリット１８内を通過し、かつ主材経糸１１ａ〜１１ｂにおいて、第１クリンプ用経糸１３ａ〜１３ｂ及び第２クリンプ用経糸１４ａ〜１４ｂに拘束されない非交絡部２２を有する点が、第１の実施形態と異なっている。なお、第１の実施形態と重複する構成は、同一符号を付して詳細な説明は省略する。
【００４８】
図４に示すように、一方の第１クリンプ用経糸１３ａは、第３緯糸列１２ｃに位置する主材緯糸１２のうち、第１繊維層１５ａに位置する主材緯糸１２の外側に係止する状態で折り返されてクリンプされる。
【００４９】
一方の第１クリンプ用経糸１３ａは、厚さ方向Ｚに沿って第１繊維層１５ａから第５繊維層１５ｅまで延びた後、第４緯糸列１２ｄの主材緯糸１２のうち、第５繊維層１５ｅに位置する主材緯糸１２の外側に係止する状態で折り返されてクリンプされる。その後、一方の第１クリンプ用経糸１３ａは、厚さ方向Ｚに沿って第１繊維層１５ａまで延び、第１方向Ｘに隣り合う第５緯糸列１２ｅの主材緯糸１２のうち、第１繊維層１５ａに位置する主材緯糸１２の外側に係止する状態で折り返されてクリンプされる。さらに、一方の第１クリンプ用経糸１３ａは、厚さ方向Ｚに沿って第５繊維層１５ｅまで延びた後、第１方向Ｘに隣り合う第６緯糸列１２ｆの主材緯糸１２のうち、第５繊維層１５ｅに位置する主材緯糸１２の外側に係止する状態で折り返されてクリンプされる。
【００５０】
一方の第１クリンプ用経糸１３ａは、厚さ方向Ｚに沿って第１繊維層１５ａまで延び、第１方向Ｘに隣り合う第７緯糸列１２ｇの主材緯糸１２のうち、第１繊維層１５ａに位置する主材緯糸１２の外側に係止する状態で折り返されてクリンプされる。
【００５１】
さらに、一方の第１クリンプ用経糸１３ａは、厚さ方向Ｚに沿って第３繊維層１５ｃまで延びた後、第１方向Ｘに隣り合う第８緯糸列１２ｈの主材緯糸１２のうち、第３繊維層１５ｃに位置する主材緯糸１２の外側に係止する状態で折り返されてクリンプされる。
【００５２】
その後、一方の第１クリンプ用経糸１３ａは、厚さ方向Ｚに沿って第１繊維層１５ａまで延び、第１方向Ｘに隣り合う第９緯糸列１２ｉの主材緯糸１２のうち、第１繊維層１５ａに位置する主材緯糸１２の外側に係止する状態で折り返されてクリンプされる。
【００５３】
一方の第１クリンプ用経糸１３ａは、第８繊維層１５ｈまで延び、第１方向Ｘに隣り合う第１０緯糸列１２ｊの主材緯糸１２のうち第９繊維層１５ｉに位置する主材緯糸１２の外側に係止する状態で折り返されてクリンプされる。
【００５４】
このように、一方の第１クリンプ用経糸１３ａは、非拘束部１６に存在し、かつ第１方向Ｘに沿って交互に配列された第４緯糸列１２ｄ、第６緯糸列１２ｆ、第８緯糸列１２ｈのうち、第４緯糸列１２ｄ及び第６緯糸列１２ｆでは、第５繊維層１５ｅの主材緯糸１２にクリンプしている。その一方で、一方の第１クリンプ用経糸１３ａは、第８緯糸列１２ｈでは、第３繊維層１５ｃの主材緯糸１２にクリンプしている。
【００５５】
他方の第１クリンプ用経糸１３ｂは、第３緯糸列１２ｃに位置する主材緯糸１２のうち、第９繊維層１５ｉに位置する主材緯糸１２の外側に係止する状態で折り返されてクリンプされる。
【００５６】
他方の第１クリンプ用経糸１３ｂは、厚さ方向Ｚに沿って第９繊維層１５ｉから第１繊維層１５ａまで延びた後、第４緯糸列１２ｄの主材緯糸１２のうち、第１繊維層１５ａに位置する主材緯糸１２の外側に係止する状態で折り返されてクリンプされる。
【００５７】
その後、他方の第１クリンプ用経糸１３ｂは、第３繊維層１５ｃまで延び、第１方向Ｘに隣り合う第５緯糸列１２ｅの主材緯糸１２のうち、第３繊維層１５ｃに位置する主材緯糸１２の外側に係止する状態で折り返されてクリンプされる。さらに、他方の第１クリンプ用経糸１３ｂは、厚さ方向Ｚに沿って第１繊維層１５ａまで延びた後、第１方向Ｘに隣り合う第６緯糸列１２ｆの主材緯糸１２のうち、第１繊維層１５ａに位置する主材緯糸１２の外側に係止する状態で折り返されてクリンプされる。
【００５８】
他方の第１クリンプ用経糸１３ｂは、厚さ方向Ｚに沿って第５繊維層１５ｅまで延び、第１方向Ｘに隣り合う第７緯糸列１２ｇの主材緯糸１２のうち、第５繊維層１５ｅに位置する主材緯糸１２の外側に係止する状態で折り返されてクリンプされる。
【００５９】
さらに、他方の第１クリンプ用経糸１３ｂは、厚さ方向Ｚに沿って第１繊維層１５ａまで延びた後、第１方向Ｘに隣り合う第８緯糸列１２ｈの主材緯糸１２のうち、第１繊維層１５ａに位置する主材緯糸１２の外側に係止する状態で折り返されてクリンプされる。
【００６０】
その後、他方の第１クリンプ用経糸１３ｂは、第５繊維層１５ｅまで延び、第１方向Ｘに隣り合う第９緯糸列１２ｉの主材緯糸１２のうち、第５繊維層１５ｅに位置する主材緯糸１２の外側に係止する状態で折り返されてクリンプされる。
【００６１】
他方の第１クリンプ用経糸１３ｂは、厚さ方向Ｚに沿って第１繊維層１５ａまで延び、第１方向Ｘに隣り合う第１０緯糸列１２ｊの主材緯糸１２のうち第１繊維層１５ａに位置する主材緯糸１２の外側に係止する状態で折り返されてクリンプされる。
【００６２】
このように、他方の第１クリンプ用経糸１３ｂは、非拘束部１６に存在し、かつ第１方向Ｘに沿って交互に配列された第５緯糸列１２ｅ、第７緯糸列１２ｇ、第９緯糸列１２ｉのうち、第７緯糸列１２ｇ及び第９緯糸列１２ｉでは、第５繊維層１５ｅの主材緯糸１２にクリンプしている。その一方で、他方の第１クリンプ用経糸１３ｂは、第５緯糸列１２ｅでは、第３繊維層１５ｃの主材緯糸１２にクリンプしている。
【００６３】
２種類の第２クリンプ用経糸１４ａ〜１４ｂのうちの一方の第２クリンプ用経糸１４ａは第４緯糸列１２ｄにおいて、第９繊維層１５ｉの表面から第７繊維層１５ｇまで厚さ方向Ｚに延び、第４緯糸列１２ｄの主材緯糸１２のうち、第７繊維層１５ｇに位置する主材緯糸１２の外側に係止する状態で折り返されてクリンプした後、第９繊維層１５ｉまで厚さ方向Ｚに延びている。
【００６４】
その後、一方の第２クリンプ用経糸１４ａは、第１方向Ｘに隣り合う第５緯糸列１２ｅの主材緯糸１２のうち、第９繊維層１５ｉに位置する主材緯糸１２の外側に係止する状態で折り返されてクリンプした後、第７繊維層１５ｇまで厚さ方向Ｚに延びている。さらに、一方の第２クリンプ用経糸１４ａは、第１方向Ｘに隣り合う第６緯糸列１２ｆの主材緯糸１２のうち、第７繊維層１５ｇに位置する主材緯糸１２の外側に係止する状態で折り返されてクリンプした後、第９繊維層１５ｉまで厚さ方向Ｚに延びている。
【００６５】
一方の第２クリンプ用経糸１４ａは、第１方向Ｘに隣り合う第７緯糸列１２ｇの主材緯糸１２のうち、第９繊維層１５ｉに位置する主材緯糸１２の外側に係止する状態で折り返されてクリンプした後、主材経糸１１ａよりもスリット１８側まで厚さ方向Ｚに延びている。その後、一方の第２クリンプ用経糸１４ａは、第１方向Ｘに隣り合う第８緯糸列１２ｈの主材緯糸１２のうち、第５繊維層１５ｅを構成しながらも、スリット１８より主材経糸１１ａ側に配置された主材緯糸１２の外側に係止する状態で折り返されてクリンプした後、第９繊維層１５ｉまで厚さ方向Ｚに延びている。さらに、一方の第２クリンプ用経糸１４ａは、第１方向Ｘに隣り合う第９緯糸列１２ｉの主材緯糸１２のうち、第９繊維層１５ｉに位置する主材緯糸１２の外側に係止する状態で折り返されてクリンプされる。
【００６６】
このように、一方の第２クリンプ用経糸１４ａは、非拘束部１６に存在し、かつ第１方向Ｘに沿って交互に配列された第４緯糸列１２ｄ、第６緯糸列１２ｆ、第８緯糸列１２ｈのうち、第４緯糸列１２ｄ及び第６緯糸列１２ｆでは、第９繊維層１５ｉの主材緯糸１２にクリンプしている。その一方で、一方の第２クリンプ用経糸１４ａは、第８緯糸列１２ｈでは、主材緯糸１２にクリンプしており、主材経糸１１ａを厚さ方向Ｚに拘束している。
【００６７】
２種類の第２クリンプ用経糸１４ａ〜１４ｂのうちの他方の第２クリンプ用経糸１４ｂは第４緯糸列１２ｄにおいて、第９繊維層１５ｉに位置する主材緯糸１２の外側に係止する状態で折り返されてクリンプした後、主材経糸１１ａよりもスリット１８側まで厚さ方向Ｚに延びている。その後、他方の第２クリンプ用経糸１４ｂは、第１方向Ｘに隣り合う第５緯糸列１２ｅの主材緯糸１２のうち、第５繊維層１５ｅを構成しながらも、スリット１８より主材経糸１１ａ側に配置された主材緯糸１２の外側に係止する状態で折り返されてクリンプした後、第９繊維層１５ｉまで厚さ方向Ｚに延びている。さらに、他方の第２クリンプ用経糸１４ｂは、第１方向Ｘに隣り合う第６緯糸列１２ｆの主材緯糸１２のうち、第９繊維層１５ｉに位置する主材緯糸１２の外側に係止する状態で折り返されてクリンプした後、第７繊維層１５ｇまで厚さ方向Ｚに延びている。
【００６８】
他方の第２クリンプ用経糸１４ｂは、第１方向Ｘに隣り合う第７緯糸列１２ｇの主材緯糸１２のうち、第７繊維層１５ｇに位置する主材緯糸１２の外側に係止する状態で折り返されてクリンプした後、第９繊維層１５ｉまで厚さ方向Ｚに延びている。その後、他方の第２クリンプ用経糸１４ｂは、第１方向Ｘに隣り合う第８緯糸列１２ｈの主材緯糸１２のうち、第９繊維層１５ｉに位置する主材緯糸１２の外側に係止する状態で折り返されてクリンプした後、第７繊維層１５ｇまで厚さ方向Ｚに延びている。さらに、他方の第２クリンプ用経糸１４ｂは、第１方向Ｘに隣り合う第９緯糸列１２ｉの主材緯糸１２のうち、第７繊維層１５ｇに位置する主材緯糸１２の外側に係止する状態で折り返されてクリンプされる。
【００６９】
このように、他方の第２クリンプ用経糸１４ｂは、非拘束部１６に存在し、かつ第１方向Ｘに沿って交互に配列された第５緯糸列１２ｅ、第７緯糸列１２ｇ、第９緯糸列１２ｉのうち、第７緯糸列１２ｇ及び第９緯糸列１２ｉでは、第７繊維層１５ｇの主材緯糸１２にクリンプしている。その一方で、他方の第２クリンプ用経糸１４ｂは、第５緯糸列１２ｅでは、主材緯糸１２にクリンプしており、主材経糸１１ａを厚さ方向Ｚに拘束している。
【００７０】
第１クリンプ用経糸１３ａ〜１３ｂ及び第２クリンプ用経糸１４ａ〜１４ｂにより、第４緯糸列１２ｄから第９緯糸列１２ｉは経糸繊維層１１１ａ及び緯糸繊維層１１２ａが厚さ方向Ｚに分断された分断部分としてのスリット１８を備えた非拘束部１６を形成する。
【００７１】
スリット１８は、第１方向Ｘにおいて、第１クリンプ用経糸１３ａ〜１３ｂにクリンプされた第５繊維層１５ｅ及び第３繊維層１５ｃと、第２クリンプ用経糸１４ａ〜１４ｂにクリンプされた第７繊維層１５ｇ及び第５繊維層１５ｅとの間隙によって形成され、第２方向Ｙ全体に亘って延びている。第５繊維層１５ｅを構成する主材緯糸１２は、厚さ方向Ｚにおいて、第３繊維層１５ｃ側と、第７繊維層１５ｇとに分けられている。また、主材経糸１１ａ〜１１ｂによって交互にクリンプされることで非拘束部１６と拘束部１７との境界２４において交差部Ａが形成される。
【００７２】
スリット１８の内面のうち、第７繊維層１５ｇ寄りの内面について、主材経糸１１ａは第５緯糸列１２ｅ及び第８緯糸列１２ｈにおいて、第２クリンプ用経糸１４ａ〜１４ｂがクリンプしている第５繊維層１５ｅと第７繊維層１５ｇとの間を通過して交絡部２３を形成する。このとき、第４緯糸列１２ｄ、第６緯糸列１２ｆ、第７緯糸列１２ｇ及び第９緯糸列１２ｉにおいて、主材経糸１１ａが第２クリンプ用経糸１４ａ〜１４ｂにクリンプされない非交絡部２２を形成する。
【００７３】
スリット１８の内面のうち、第５繊維層１５ｅ寄りの内面について、主材経糸１１ｂは第４緯糸列１２ｄ、第６緯糸列１２ｆ、第７緯糸列１２ｇ及び第９緯糸列１２ｉにおいて、第１クリンプ用経糸１３ａ〜１３ｂがクリンプしている第４繊維層１５ｄと第５繊維層１５ｅとの間を通過して交絡部２３を形成する。このとき、第５緯糸列１２ｅ及び第８緯糸列１２ｈにおいて、主材経糸１１ｂが第１クリンプ用経糸１３ａ〜１３ｂにクリンプされない非交絡部２２を形成する。
【００７４】
なお、実施形態は前記に限定されるものではなく、以下のように変更してもよい。
○本実施形態で用いられる経糸を緯糸に入れ替えてもよい。
○第３緯糸列１２ｃにおける交絡緯糸の本数、及び第７緯糸列１２ｇにおける交絡緯糸の本数は、それぞれ２本でなくてもよく、それぞれ１本ずつでもよいし、３本以上ずつでもよい。
【００７５】
○実施形態では、奥行方向Ｖに沿って、主材経糸１１ａと主材経糸１１ｂとが交互に逆位相となるようにしたが、これに限らない。例えば、奥行方向Ｖに沿って主材経糸１１ａが２本並設された後、主材経糸１１ｂが２本並設された状態が、交互に繰り返されていてもよいし、同じ主材経糸１１を並設する本数は、３本以上でもよい。
【００７６】
○奥行方向Ｖに配置される経糸９の本数は適宜変更してもよい。
○スリット１８は厚さ方向Ｚの中心線Ｍ上になくてもよい。この場合、中心線Ｍよりも第１繊維層１５ａ寄りに設けてもよいし、中心線Ｍよりも第１１繊維層１５ｋ寄りに設けてもよい。
【００７７】
○多層織物１０は主材経糸１１のみで主材緯糸１２をクリンプすることで緯糸繊維層１１２ａを拘束して構成されてもよい。
次に、上記実施形態及び別例から把握できる技術的思想について以下に追記する。
【００７８】
（イ）前記分断部分において、前記第１方向糸が前記クリンプ用経糸とクリンプしない非交絡部、を有する。
【符号の説明】
【００７９】
９…経糸、１０…多層織物、１１…主材経糸、１２…主材緯糸、１３ａ〜１３ｂ…第１クリンプ用経糸、１４ａ〜１４ｂ…第２クリンプ用経糸、１６…非拘束部、１７…拘束部、１８…スリット、２４…境界、９０…経糸群、１１１ａ…経糸繊維層、１１２ａ…緯糸繊維層、１１２…緯糸群、Ａ…交差部、Ｘ…第１方向、Ｙ…第２方向、Ｚ…厚さ方向、Ｖ…奥行方向
【図１】
0006524880.tif 000002
【図２】
0006524880.tif 000003
【図３】
0006524880.tif 000004
【図４】
0006524880.tif 000005